(57)【要約】  【課題】  ゴムへの老化防止剤の分散性を高め、かつ改良された耐熱老化性、補強性及び耐摩耗性を有するゴムマスターバッチ及びその製造方法、並びにこれを用いたゴム組成物及びタイヤを提供すること。  【解決手段】  老化防止剤を含有するウェットマスターバッチを製造する方法であって、特定充填材と老化防止剤をともに予め分散溶液と混合し、高せん断ミキサーを用いて溶液中に分散させることによりスラリー溶液を調製した後、該スラリー溶液とゴム溶液とを混合し、凝固することを特徴とするウェットマスターバッチの製造方法である。さらに、前記マスターバッチを用いて得られるゴム組成物、及びこれを用いたタイヤである。【選択図】  なし【特許請求の範囲】
【請求項１】
老化防止剤を含有するウェットマスターバッチを製造する方法であって、
（Ａ）（ａ）老化防止剤と、（ｂ）カーボンブラック、シリカ、又は一般式（Ｉ）
ｎＭ1 ・ｘＳｉＯy・ｚＨ2 Ｏ        ・・・（Ｉ）
［式中、Ｍ1 は、アルミニウム，マグネシウム，チタン，カルシウム及びジルコニウムから選ばれる金属、これらの金属の酸化物又は水酸化物、それらの水和物、及び前記金属の炭酸塩からなる群から選ばれる少なくとも一種であり、ｎ、ｘ、ｙ及びｚは、それぞれ１〜５の整数、０〜１０の整数、２〜５の整数、及び０〜１０の整数である］
で表わされる無機充填材の少なくとも１種とを、同時に高速せん断ミキサーを用いて分散溶媒中に分散させることによりスラリー溶液を調製した後、
（Ｂ）該スラリー溶液とゴム溶液とを混合し、凝固させることを特徴とする老化防止剤含有ウェットマスターバッチの製造方法。
【請求項２】
スラリー溶液の特性として、（ｉ）スラリー溶液中の充填材の粒度分布は、体積平均粒子径（ｍｖ）が２５μｍ以下で、９０体積％粒径（Ｄ９０）が３０μｍ以下であり、かつ（ii）スラリー溶液から乾燥回収した充填材の２４Ｍ４ＤＢＰ吸油量は、溶液中に分散させる前の２４Ｍ４ＤＢＰ吸油量の９３％以上保持するものである請求項１記載のウェットマスターバッチの製造方法。
【請求項３】
（ａ）成分と（ｂ）成分との溶液中への分散は、界面活性剤を使用することなく、高速せん断ミキサーにより行なうものである請求項1又は２に記載のウエットマスターバッチの製造方法。
【請求項４】
ゴム溶液が、天然ゴムラテックス又は合成ゴムラテックスである請求項1〜３のいずれかに記載のウエットマスターバッチの製造方法。
【請求項５】
スラリー溶液が、水分散溶液である請求項1〜４のいずれかに記載のウエットマスターバッチの製造方法。
【請求項６】
凝固後のウエットマスターバッチを乾燥する工程で、機械的なせん断力をかけながら乾燥を行う請求項1〜５のいずれかに記載のウェットマスターバッチの製造方法。
【請求項７】
連続混練機を用いて乾燥を行う請求項６に記載のウェットマスターバッチの製造方法。
【請求項８】
連続混練機が多軸混練押出機である請求項７記載のウェットマスターバッチの製造方法。
【請求項９】
請求項1〜８のいずれかに記載の方法により製造されたウェットマスターバッチ。
【請求項１０】
請求項９に記載のウェットマスターバッチを用いたゴム組成物。
【請求項１１】
請求項１０に記載のゴム組成物を用いたタイヤ。
【発明の詳細な説明】
【技術分野】
【０００１】
本発明は、老化防止剤含有ウェットマスターバッチ及びその製造方法に関し、詳しくは、ゴムの耐熱老化性、補強性及び耐摩耗性が改良されたウェットマスターバッチ及びその製造方法、並びにこれを用いたゴム組成物及びタイヤに関する。
【背景技術】
【０００２】
一般に、ウェットマスターバッチの保管中の劣化を防ぐため、老化防止剤を添加することは知られている（特許文献１,２など）。
ウェットマスターバッチへの老化防止剤の添加にあたっては、合成ゴムで通常行われているように、ラテックスに老化防止剤を混合する手法がとられている。この場合、老化防止剤をそのまま混合するとラテックスが沈殿したり、部分的に凝固してしまうため、一般には界面活性剤を加えエマルジョンにして用いる。
また、特許文献３には、ウェットマスターバッチのカーボンブラックスラリーにゴム添加剤（薬品）を混合することが記載されている。しかし、具体的な分散方法については記述がなく、実施例として開示されているのは予めラテックスにエマルジョンとして薬品を添加している例のみである（例えば、段落〔００５５〕、〔００６４〕及び〔００９５〕）。
しかし、これら従来法によるエマルジョンの老化防止剤を加えたラテックスは、充填材のスラリー溶液と混合すると、界面活性剤が充填材の表面に吸着することにより、充填材の表面活性を下げてしまい、この現象により、充填材とゴムの相互作用が損なわれるため、ゴムの補強性、耐摩耗性の低下を招くという問題があった。また、老化防止剤の分散性は不十分であり、耐熱老化性の向上は困難であった。
【０００３】
【特許文献１】特公昭５４−１０５７６号公報
【特許文献２】特公昭５１−４３８５１号公報
【特許文献３】特表２００１−５１８４０１号公報
【発明の開示】
【発明が解決しようとする課題】
【０００４】
本発明は、かかる状況下で、ゴム中の老化防止剤の分散性を高め、耐熱老化性と共に、補強性（耐破壊性）及び耐摩耗性を向上させたウェットマスターバッチ及びその製造方法、並びにこれを用いたゴム組成物及びタイヤを提供することを目的とする。
【課題を解決するための手段】
【０００５】
本発明者らは、鋭意研究の結果、あらかじめ老化防止剤を特定充填材と共に、高せん断ミキサーにより分散させて得られたスラリー溶液をラテックスと混合することが有効なことを見出し、本発明を完成するに至った。
すなわち、本発明は下記の構成からなる。
【０００６】
１．（Ａ）（ａ）老化防止剤と、（ｂ）カーボンブラック、シリカ、又は一般式（Ｉ）
ｎＭ1 ・ｘＳｉＯy・ｚＨ2 Ｏ        ・・・（Ｉ）
［式中、Ｍ1 は、アルミニウム，マグネシウム，チタン，カルシウム及びジルコニウムから選ばれる金属、これらの金属の酸化物又は水酸化物、それらの水和物、及び前記金属の炭酸塩からなる群から選ばれる少なくとも一種であり、ｎ、ｘ、ｙ及びｚは、それぞれ１〜５の整数、０〜１０の整数、２〜５の整数、及び０〜１０の整数である］
で表わされる無機充填材の少なくとも１種とを、同時に高速せん断ミキサーを用いて分散溶媒中に分散させることによりスラリー溶液を調製した後、
（Ｂ）該スラリー溶液とゴム溶液とを混合し、凝固させることを特徴とする老化防止剤含有ウェットマスターバッチの製造方法。
２．スラリー溶液の特性として、（ｉ）スラリー溶液中の充填材の粒度分布は、体積平均粒子径（ｍｖ）が２５μｍ以下で、９０体積％粒径（Ｄ９０）が３０μｍ以下であり、かつ（ii）スラリー溶液から乾燥回収した充填材の２４Ｍ４ＤＢＰ吸油量は、溶液中に分散させる前の２４Ｍ４ＤＢＰ吸油量の９３％以上保持するものである前記１記載のウェットマスターバッチの製造方法。
３.（ａ）成分と（ｂ）成分との溶液中への分散は、界面活性剤を使用することなく、高速せん断ミキサーにより行なうものである前記1又は２に記載のウエットマスターバッチの製造方法。
４．ゴム溶液が、天然ゴムラテックス又は合成ゴムラテックスである前記1〜３のいずれかに記載のウェットマスターバッチの製造方法。
５．スラリー溶液が、水分散溶液である前記1〜４のいずれかに記載のウェットマスターバッチの製造方法。
６．凝固後のウェットマスターバッチを乾燥する工程で、機械的なせん断力をかけながら乾燥を行う前記1〜５のいずれかに記載のウェットマスターバッチの製造方法。
７．連続混練機を用いて乾燥を行う前記６に記載のウェットマスターバッチの製造方法。
８．連続混練機が多軸混練押出機である前記７記載のウェットマスターバッチの製造方法。
９．前記1〜８のいずれかに記載の方法により製造されたウェットマスターバッチ。
１０．前記９に記載のウェットマスターバッチを用いたゴム組成物。
１１．前記１０に記載のゴム組成物を用いたタイヤ。
【発明の効果】
【０００７】
本発明によれば、老化防止剤を特定充填材とともに、界面活性剤を使用することなく、高せん断ミキサーを用いて分散して得たスラリー溶液を用いることにより、ゴムの耐熱老化性と共に、補強性及び耐摩耗性を向上させることができる。
【発明を実施するための最良の形態】
【０００８】
本発明において、ウェットマスターバッチの製造は、老化防止剤と所定充填材とを含むスラリー溶液とゴム溶液とを混合、凝固することにより製造される。
このスラリー溶液の調製工程（（Ａ）工程）において、溶液中に分散さる充填材は、カーボンブラック、シリカ、及び一般式（Ｉ）
ｎＭ1 ・ｘＳｉＯy・ｚＨ2 Ｏ        ・・・（Ｉ）
［式中、Ｍ1，ｎ，ｘ，ｙ，ｚの説明は前記］で表される無機充填材からなる群の中から選ばれた少なくとも一種のものである。
ここで、カーボンブラックとしては、通常ゴム工業に用いられるものが使用できる。例えば、ＳＡＦ、ＨＡＦ、ＩＳＡＦ、ＦＥＦ、ＧＰＦなど種々のグレードのカーボンブラックを単独にまたは混合して使用することができる。
シリカは特に限定されないが、湿式シリカ、乾式シリカ、コロイダルシリカが好ましい。
【０００９】
前記一般式（Ｉ）で表わされる無機充填材は、具体的には、γ−アルミナ、α−アルミナ等のアルミナ（Ａｌ2Ｏ3）、ベーマイト、ダイアスポア等のアルミナ一水和物（Ａｌ2Ｏ3・Ｈ2Ｏ）、ギブサイト、バイヤライト等の水酸化アルミニウム［Ａｌ（ＯＨ）3］、炭酸アルミニウム［Ａｌ2（ＣＯ3）2］、水酸化マグネシウム［Ｍｇ（ＯＨ）2］、酸化マグネシウム（ＭｇＯ）、炭酸マグネシウム（ＭｇＣＯ3）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ（ＯＨ）2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5 、Ａｌ4・３ＳｉＯ4・５Ｈ2Ｏ等）、ケイ酸マグネシウム（Ｍｇ2ＳｉＯ4、ＭｇＳｉＯ3等）、ケイ酸カルシウム（Ｃａ2・ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、炭酸カルシウム（ＣａＣＯ3）、酸化ジルコニウム（ＺｒＯ2）、水酸化ジルコニウム［ＺｒＯ（ＯＨ）2・ｎＨ2Ｏ］、炭酸ジルコニウム［Ｚｒ（ＣＯ3）2］、各種ゼオライトのように電荷を補正する水素、アルカリ金属又はアルカリ土類金属を含む結晶性アルミノケイ酸塩などが使用できる。
また、一般式（Ｉ）で表される無機充填材としては、Ｍ1 がアルミニウム金属、アルミニウムの酸化物又は水酸化物、それらの水和物、及びアルミニウムの炭酸塩から選ばれる少なくとも一種のものが好ましい。
【００１０】
本発明におけるスラリー溶液の調製に際しては、上記の所定充填材を老化防止剤と共に、分散溶媒中に混合し、高せん断ミキサーを用いて分散することが必要である。
また、この分散は、界面活性剤を使用することなく行なうことが好ましい。ここで、高せん断ミキサーとは、ローターとステーター部からなる高せん断ミキサーであって、高速で回転するローターと、固定されたステーターが狭いクリアランスで設置され、ローターの回転によって高いせん断速度を生み出す。
高せん断とは、せん断速度が２０００／ｓ以上、好ましくは４０００／ｓ以上であることを意味する。
高せん断ミキサーは、市販品としては、例えば特殊機化工業社製ホモミキサー、独ＰＵＣ社製コロイドミル、独キャビトロン社製キャビトロン、英シルバーソン社製ハイシアーミキサーなどが挙げられる。
【００１１】
前記の高せん断ミキサーを用いて得られたスラリー溶液の特性としては、（ｉ）スラリー溶液中の充填材の粒度分布は、体積平均粒子径（ｍｖ）が２５μｍ以下で、９０体積％粒径（Ｄ９０）が３０μｍ以下であり、かつ（ii）スラリー溶液から乾燥回収した充填材の２４Ｍ４ＤＢＰ吸油量は、溶液中に分散させる前の２４Ｍ４ＤＢＰ吸油量の９３％以上保持するものであることが好ましい。ここで、２４Ｍ４ＤＢＰ吸油量は、ＩＳＯ  ６８９４に準拠して測定される値である。
さらに好ましくは、体積平均粒子径（ｍｖ）が２０μｍ以下、かつ９０体積％粒径（Ｄ９０）が２５μｍ以下である。粒度が大きすぎるとゴム中の充填材分散が悪化し、補強性、耐摩耗性が悪化することがある。
【００１２】
他方、粒度を小さくするためにスラリーに過度のせん断力をかけると、充填材のストラクチャーが破壊され、補強性の低下を引き起こす。スラリー溶液から乾燥回収した充填材の２４Ｍ４ＤＢＰ吸油量が、スラリーに投入する前の充填材の２４ＭＤＢＰ吸油量の９３％以上であることが望ましい。さらに好ましくは９６％以上である。
スラリー溶液において、前記充填材の濃度は１〜１５質量％とするのが好ましく、特に２〜１０質量％の範囲であることが好ましい。充填材の濃度が１質量％未満では必要とするスラリー容量が多くなりすぎ、また１５質量％以上では、スラリー溶液の粘度が高くなりすぎて、作業上問題が生じる。
また、老化防止剤は、スラリー溶液中、０．０５〜１質量％であることが好ましく、特に０．１〜０．５質量％が好ましい。０．０５質量％未満では物性改良効果が充分でなく、また１質量％を超えるとスラリー溶液内での老化防止剤の均一性が保てなくなる場合がある。
【００１３】
本発明で使用される老化防止剤としては、例えばアミン系、フェノール系、有機ホスファイト系あるいはチオエーテル系などの老化防止剤が挙げられる。
アミン系老化防止剤としては、例えば、Ｎ−（１，３−ジメチル−ブチル）−Ｎ′−フェニル−Ｐ−フェニレンジアミン、Ｎ−フェニル−Ｎ′−イソプロピル−Ｐ−フェニレンジアミン、アルキル化ジフェニルアミン、４，４′（α，α−ジメチルベンジル）ジフェニルアミン、Ｎ−フェニル−Ｎ′−（３メタクリロイロキシ−２−ヒドロキシプロピル−Ｐ−フェニレンジアミン、Ｎ−（１−メチルヘブチル）−Ｎ′−フェニル−Ｐ−フェニレンジアミン、フェニル−α−ナフチルアミン、オクチル化ジフェニルアミンとその誘導体、Ｎ，Ｎ′−ジフェニル−Ｐ−フェニレンジアミン、Ｎ，Ｎ′−ジアリル−Ｐ−フェニレンジアミン、Ｎ，Ｎ′−ジ−β−ナフチル−Ｐ−フェニレンジアミン、等が挙げられる。
【００１４】
フェノール系老化防止剤としては、例えばスチレン化フェノール、ミックスドブチルオクチルフェノール、２，６−ジ第三ブチル−Ｐ−クレゾール、２，６−ジフェニル−４−オクトキシフェノール、ステアリル−（３，５−ジメチル−４−ヒドロキシベンジル）チオグリコレート、ステアリル−３−（４−ヒドロキシ−３，５−ジ第三ブチルフェニル）プロピオネート、ジステアリル−３，５−ジ第三ブチル−４−ヒドロキシベンジルホスホネート、トリエチレングリコールビス［β−（３−第三ブチル−４−ヒドロキシ−５−メチルフェニル）プロピオネート］、３，９−ビス［１，１−ジメチル−２−［β−（３−第三ブチル−４−ヒドロキシ−５−メチルフェニル）プロピオニルオキシ］エチル］−２，４，８，１０−テトラオキサスピロ［５．５］ウンデカン、２，２−メチレンビス（４−メチル−６−第三ブチルフェノール）、２，２′−メチレンビス（４−エチル−６−第三ブチルフェノール）、２，２′−メチリデンビス（４，６−ジ第三ブチルフェノール）、２，２′−エチリデンビス（４−第二ブチル−６−第三ブチルフェノール）、ビス［３，５−ビス（４−ヒドロキシ−３−第三ブチルフェニル）ブチリックアシド］グリコールエステル、４，４′−ブチリデンビス（６−第三ブチル−ｍ−クレゾール）、４，４′−チオビス（６−第三ブチル−ｍ−クレゾール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、２−第三ブチル−４−メチル−５−（２−ヒドロキシ−３−第三ブチル−５−メチルベンジル）フェニルアクリレート、１，３，５−トリス（２，６−ジメチル−３−ヒドロキシ−４−第三ブチルベンジル）イソシアヌレート、１，３，５−トリス（３，６−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［β−（３，５−ジ第三ブチル−４−ヒドロキシフェニル）プロピオニルオキシエチル］イソシアヌレート、テトラキス［メチレン−β−（３，５−ジ第三ブチル−４−ヒドロキシフェニル）プロピオネート］メタン等が挙げられる。
【００１５】
有機ホスファイト系老化防止剤としては、例えば、トリフェニルホスファイト、トリス（ノニルフェニル）ホスファイト、トリス（モノ、ジ混合ノニルフェニル）ホスファイト、トリス（２，４−ジ第三ブチルフェニル）ホスファイト、オクチルジフェニルホスファイト、テトラ（Ｃ12-15混合アルキル）ビスフェノールＡジホスファイト、テトラ（トリデシル）−４，４′−ブチリデンビス（３−メチル−６−第三ブチルフェノール）ジホスファイト、ヘキサ（トリデシル）−１，１，３−トリス（２−メチル−５−第三ブチル−４−ヒドロキシフェニルブタントリホスファイト、ビス（ノニルフェニル）ペンタエリスリトールジホスファイト、フェニル・ビスフェノールＡペンタエリスリトールジホスファイト、ビス（２，４−ジ第三ブチルフェニルペンタエリスリトールジホスファイト、ビス（２，６−ジ第三ブチル−４−メチルフェニル）ペンタエリスリトールジホスファイト等が挙げられる。
【００１６】
チオエーテル系の老化防止剤としては、ジラウリル−、ジミリスチル−、ジステアリル−チオジプロピオネート等のジアルキルチオジプロピオネート類、ペンタエリスリトールテトラ（ドデシルチオプロピオネート）あるいは４，４′−チオビス（６−第三ブチル−ｍ−クレゾール）ビス（Ｃ12-15アルキルチオプロピオネート）等のアルキル（Ｃ＝８〜１８）チオプロピオン酸の１価ないし６価のアルコールあるいはフェノール類のエステルが挙げられる。
【００１７】
次に、（Ｂ）工程において、前記スラリー溶液と混合されるゴム溶液としては、天然ゴムラテックス及び／又は合成ゴムラテックスが含まれ、また、溶液重合による合成ゴムの有機溶媒溶液も含まれる。この中で、天然ゴムラテックス及び／又は合成ゴムラテックスが好ましい。
天然ゴムラテックスとしては、フィールドラテックス、アンモニア処理ラテックス、遠心分離濃縮ラテックス、酵素で処理した脱蛋白ラテックス、前記のものを組み合わせたものなど、いずれも使用することができる。
合成ゴムラテックスとしては、例えばスチレン−ブタジエン重合体ゴム、ニトリルゴム、ポリクロロプレンゴムなどのラテックスが含まれる。
【００１８】
前記スラリー溶液と前記ゴム溶液との混合は、例えば、ホモミキサー中に該スラリー溶液を入れ、攪拌しながら、ラテックスを滴下する方法や、逆にラテックスを攪拌しながら、これに該スラリー溶液を滴下する方法がある。また、一定の流量割合をもったスラリー流とラテックス流とを、激しい水力攪拌の条件下で混合する方法などを用いることもできる。
ウェットマスターバッチの凝固方法としては、通常と同様、蟻酸、硫酸等の酸や、塩化ナトリウム等の塩の凝固剤を用いて行われる。また、本発明においては、凝固剤を添加せず、天然ゴムラテックスと前記スラリーとを混合することによって、凝固がなされる場合もある。
【００１９】
ウェットマスターバッチ製造の最終工程として、乾燥が通常行われる。本発明においては、真空乾燥機、エアドライヤー、ドラムドライヤー、バンドドライヤー等の通常の乾燥機を用いることができるが、さらに充填材の分散性を向上させるためには、機械的せん断力をかけながら乾燥を行なうことが好ましい。
これにより、ゴムの場合は、加工性、補強性などをより向上することができる。この乾燥は、一般的な混練機を用いて行なうことができるが、工業的生産性の観点から、連続混練機を用いることが好ましい。さらには、同方向回転、あるいは異方向回転の多軸混練押出機を用いることがより好ましい。
【００２０】
本発明のゴム組成物は、上記の方法で得られたウェットマスターバッチを配合して得られる。該ゴム組成物には、本発明の目的を損なわない範囲で、加硫剤、加硫促進剤、亜鉛華、スコーチ防止剤、ステアリン酸等の通常ゴム業界で用いられる各種薬品を添加することができる。
また、このゴム組成物において、ゴム成分の全体に対して上記ウェットマスターバッチにおけるゴム成分を３０質量％以上含むことが好ましい。上記ウェットマスターバッチに追加して用いられる他のゴム成分としては、通常の天然ゴム及びジエン系合成ゴムが挙げられ、ジエン系合成ゴムとしては、例えばスチレン−ブタジエン共重合体（ＳＢＲ）、ポリブタジエン（ＢＲ）、ポリイソプレン（ＩＲ）、ブチルゴム（ＩＩＲ）、エチレン−プロピレン共重合体及びこれらの混合物などが挙げられる。
【００２１】
本発明のゴム組成物は、タイヤ用途を始め、防振ゴム、ベルト、ホースその他の工業用品等の用途にも用いることができる。特にタイヤ用ゴムとして好適に使用され、例えばトレッドゴム、サイドゴム、プライコーティングゴム、ビードフイラーゴム、ベルトコーティングゴムなどあらゆるタイヤ部材に適用することができる。
【実施例】
【００２２】
次に、本発明を実施例によりさらに詳しく説明するが、本発明は、この例によってなんら限定されるものではない。
各実施例、比較例における各種測定は下記により行なった。
（１）スラリー溶液中の充填材の粒度分布測定（体積平均粒子径（ｍｖ）、９０体積％粒径（Ｄ９０））
レーザー回折型粒度分布計（ＭＩＣＲＯＴＲＡＣ  ＦＲＡ型）を使用し、水溶媒（屈折率１．３３）を用いて測定した。粒子屈折率（Ｐａｒｔｉｃｌｅ  ｒｅｆｒａｃｔｉｖｅ  ｉｎｄｅｘ）は全ての測定において１．５７を用いた。また、充填材の再凝集を防ぐため、分散後直ちに測定を行った。
（２）充填材の２４Ｍ４ＤＢＰ吸油量
ＩＳＯ ６８９４に準拠して測定した。
【００２３】
（３）破壊強力試験
ＪＩＳ  Ｋ６２５１−１９９３に準拠し、２３℃で測定した時の引張強さを求めた。値が大きいほど補強性が高い。
（４）ランボーン耐摩耗試験
ランボーン型摩耗試験機を用い、室温におけるスリップ率４０％で摩耗量を測定し、その逆数を、比較例１のゴム組成物（耐熱老化前）を１００とする指数で表示した。値が大きいほど質量減少が少なく耐摩耗性は良好である。
（５）耐熱老化試験
ウェットマスターバッチを作成後、すぐに配合、加硫したものと、一ヶ月間４０℃放置して配合、加硫したものについて、ゴム組成物の破壊強力及びランボーン耐摩耗性を評価した。
【００２４】
実施例１（ウェットマスターバッチＡの製造）
（Ａ）スラリー溶液の調製：水中にカーボンブラック（Ｎ１１０）と老化防止剤６Ｃ（Ｎ−（１，３−ジメチルブチル）-Ｎ`-フェニル−ｐ−フェニレンジアミン）を各々５質量％、０．１質量％の割合で入れ、シルバーソン社製ハイシアーミキサーにて微分散させてスラリー溶液を作成した。ここで得られたスラリー中のカーボンブラックの粒度分布は中心粒径ｍｖ＝１３．７μｍ、Ｄ９０（９０％粒径）＝１９．２μｍであった。
（Ｂ）ウェットマスターバッチの調製：上記スラリー溶液３ｋｇと１０質量％に希釈した天然ゴム濃縮ラテックス３ｋｇとを攪拌しながら混合し、蟻酸にてｐＨ４．５にコントロールして凝固し、洗浄、真空乾燥して、ウェットマスターバッチＡを得た。
上記ウェットマスターバッチＡ中、ゴム１００質量部当たりのカーボンブラックの量は５０質量部、老化防止剤の量は1質量部であった。
【００２５】
比較例１（ウェットマスターバッチＢの製造）
スラリー溶液の調製として、実施例1において、老化防止剤を加えずに作成したこと以外は実施例1と同様の操作を行なってスラリー溶液を作成した。
次に、上記スラリー溶液３ｋｇと１０質量％に希釈した天然ゴム濃縮ラテックス３ｋｇとを混合し、実施例1と同様の操作によりウェットマスターバッチＢを作成した。
上記ウェットマスターバッチＢ中、ゴム１００質量部当たりのカーボンブラックの量は５０質量部であった。
【００２６】
比較例２（ウェットマスターバッチＣの製造）
（Ａ）スラリー溶液の調製：比較例1と同様にして老化防止剤を添加せず作成した。
（Ｂ）老化防止剤含有ラテックスの調製：老化防止剤６Ｃの10ｇをベンゼン３０ｇに溶解した液Ｉと、水６０ｇ、水酸化カリウム０．２ｇ、オレイン酸２ｇ混合した液IIを、激しく攪拌して混合して濃度１０％のエマルジョン液を作成した。このエマルジョン液を天然ゴムラテックスに添加し、天然ゴム濃度１０質量％、老化防止剤濃度０．１質量％のラテックスを作成した。
上記により得られたカーボンブラックスラリー溶液と老化防止剤含有ラテックスとを混合し、比較例1と同様の操作によりウェットマスターバッチＣを作成した。
上記ウェットマスターバッチＣ中、ゴム１００質量部当たりのカーボンブラックの量は５０質量部、老化防止剤の量は1質量部であった。
【００２７】
実施例２及び比較例３、４
実施例１及び比較例１，２で得られた天然ゴムマスターバッチＡ〜Ｃを用い、バンバリーミキサーを用いて第１表に示す配合に従って配合し、１５０℃で３０分加硫しゴム組成物を調製した。これらのゴム組成物について、耐熱老化試験前後においての破壊強力とランボーン摩耗を測定した。結果を第１表に示す。
【００２８】
【表１】
2006213842.tif 000002
【００２９】
（注）
加硫促進剤ＮＳ：Ｎ−ｔ−ブチル−２−ベンゾチアジルスルフェンアミド
【００３０】
上記の結果によれば、本発明による実施例２のゴム組成物は比較例３，４のゴム組成物と対比して、耐熱老化試験前における破壊強力及び耐摩耗性は優れている。また、耐熱老化試験後の結果から、実施例２のゴム組成物は耐熱老化製に優れていることがわかる。
【産業上の利用可能性】
【００３１】
ゴム中の老化防止剤の分散性を高め、耐熱老化性と共に、補強性（耐破壊性）及び耐摩耗性を向上させたウェットマスターバッチの使用により、特にタイヤ等の用途に有用である。